(57)【特許請求の範囲】
【請求項１】
基材の少なくとも片面に合成樹脂層を設けた合成樹脂レザーにおいて、前記合成樹脂層は合成樹脂１００重量部に対し架橋ポリアルキレンオキサイド樹脂１〜７０重量部を含み、該架橋ポリアルキレンオキサイド樹脂はポリアルキレンオキシドとジオールとをイソシアネート化合物で架橋させて得た、吸水能（ｇ純水／ｇ樹脂）が１０〜４５ｇ／ｇの樹脂であることを特徴とする合成樹脂レザー。
【請求項２】
請求項１記載の合成樹脂層の表面に、天然有機物粉末を含む表面コート層を設けたことを特徴とする請求項１記載の合成樹脂レザー。
【請求項３】
天然有機物粉末がコラーゲン粉末である請求項２記載の合成樹脂レザー。
【請求項４】
表面が絞付けされ、その絞の凸部の高さが０．０５ｍｍ以上であることを特徴とする請求項１〜３のいずれかに記載の合成樹脂レザー。
【発明の詳細な説明】
【０００１】
【発明の属する技術分野】
本発明は、編織物、軟質発泡体シートなどの基材の表面に合成樹脂層を設けた合成樹脂レザー、特に触感のよい合成樹脂レザーに関する。
【０００２】
【従来技術】
自動車の車両内装材、袋物素材、家具表皮材などに用いる合成樹脂レザーは、織物、編物又は不織布、軟質発泡体シートなどのシート状基材の表面に合成樹脂層を設けたものであるが、この合成樹脂レザーは柔軟で強度を持つことが要求されると共に、いわゆる触感がよいことが要求される。
【０００３】
合成樹脂レザーは、帯電しやすく、帯電に起因する汚れを生じたり、吸湿・放湿性が劣ったり、またプラスチック的な冷たい感触を有するなどして、天然皮革の触感には及ばない。合成樹脂レザーの触感を天然皮革の触感に近ずけようとする試みは従来からなされており、合成樹脂レザーの合成樹脂層に天然皮革の粉末を配合して天然皮革の触感を得ようとする試みもその一つである。しかし、この方法では、天然皮革を配合に適する粉末に加工するのにコストがかかり、また天然物であるが故に品質にバラツキがあるなどの問題点がある。
【０００４】
【発明が解決しようとする課題】
本発明は、上記の事情に鑑みなされたもので、吸湿・放湿性に優れ、天然皮革の触感に似た触感を具備した合成樹脂レザーを提供することを目的とする。
【０００５】
【課題を解決するための手段】
本発明は、基材の少なくとも片面に合成樹脂層を設けた合成樹脂レザーにおいて、前記合成樹脂層は合成樹脂１００重量部に対し架橋ポリアルキレンオキサイド樹脂１〜７０重量部を含み、該架橋ポリアルキレンオキサイド樹脂はポリアルキレンオキシドとジオールとをイソシアネート化合物で架橋させて得た、吸水能（ｇ純水／ｇ樹脂）が１０〜４５ｇ／ｇの樹脂であることを特徴とする合成樹脂レザーである。この合成樹脂レザーの合成樹脂層の表面に、天然有機物粉末を含む表面コート層を設けてもよい。この天然有機物粉末としてはコラーゲン粉末が好ましい。またこの合成樹脂レザーの表面に絞付けを施し、その絞の凸部の高さを０．０５ｍｍ以上にするのが好ましい。
【０００６】
【発明の実施の形態】
本発明の合成樹脂レザーの基材としては、織物、編物又は不織布が用いられるが、合成樹脂層の柔軟性を失わさせず、強度及び嵩高感を与えるものが好ましい。これらの編織物の素材はポリアミド繊維、ポリエステル繊維、アクリル繊維、ポリプロピレン繊維、綿、レーヨン、これらの混紡糸などである。編物としては、両面編物、天竺編物などであり、織物としては、平織物、綾織物、朱子織物などである。また基材には軟質発泡体シートを用いることもできる。この軟質発泡体シートは、ポリプロピレンフォーム、電子線架橋したポリプロピレンフォーム、ポリエチレンフォーム、電子線架橋したポリエチレンフォーム、ポリウレタンフォームなどである。また基材には織物、編物又は不織布と軟質発泡体シートとの積層物を用いることもできる。この場合は、織物、編物又は不織布−軟質発泡体シート−合成樹脂層の構成を採るのが好ましい。
【０００７】
本発明で用いる合成樹脂は、軟質ポリ塩化ビニル、アクリル系軟質樹脂、共重合ポリエステル、部分架橋ポリオレフィンエラストマーなど柔軟性がある合成樹脂である。軟質塩化ビニル樹脂は、ポリ塩化ビニルに、フタル酸ジ２−エチルヘキシル、フタル酸イソブチル、フタル酸ジイソデシルなどのフタル酸エステル；トリメリット酸２−エチルヘキシルなどのトリメリット酸エステル；エポキシ化大豆油、エポキシステアリン酸ブチルなどのエポキシ系可塑剤；リン酸トリクレジルなどのリン酸エステル系などの可塑剤を配合し、軟質性にしたものである。
【０００８】
上記のアクリル系軟質樹脂は常温で軟質ポリ塩化ビニルの如く柔軟性を示す樹脂である。このアクリル系軟質樹脂は、多層構造重合体、すなわち２種以上のアクリル系重合体がコア−シェル型の多層構造を形成している重合体が好ましい。これらのアクリル系軟質樹脂は、常温で良好な柔軟性を示し、屈曲耐久性を有し、透明性、耐候性に優れている。アクリル系軟質樹脂の一例を示す。炭素数１〜１２のアルキル基を持つアクリル酸アルキルエステル、多官能架橋性単量体及び／又は多官能性グラフト単量体、並びに必要に応じ炭素数１〜８のアルキル基を持つメタクリル酸アルキルエステル及び／又は共重合可能な不飽和単量体を添加した単量体混合物を重合してなるＴｇが３０℃以下の少なくとも１層の重合体層［Ａ］１０〜９０重量部と、炭素数１〜１２のアルキル基を持つ少なくとも一種のアクリル酸アルキルエステル、炭素数１〜８のアルキル基を持つ少なくとも一種のメタクリル酸アルキルエステル、及び必要に応じ共重合可能な不飽和単量体を添加した単量体混合物を重合してなるＴｇが−２０〜５０℃の少なくとも１層の重合体層［Ｂ］９０〜１０重量部との組合せからなる多層構造重合体であり、且つ最外層が重合体層［Ｂ］であるアクリル系軟質多層構造樹脂である。
【０００９】
アクリル系軟質樹脂の他の例を示す。炭素数１〜８のアルキル基を持つアクリル酸アルキルエステル、ビニル基又はビニリデン基を少なくとも２個有する多官能性単量体及び必要に応じ共重合可能ビニル基を１個有する単官能性単量体を重合して得られるゴム層３０〜８０重量部と、メタアクリル酸メチル、並びに炭素数１〜８のアルキル基を持つアクリル酸アルキルエステル及び／又は共重合可能なビニル基又はビニリデン基を有する単量体を重合して得られる硬質樹脂層２０〜７０重量部とから構成され、且つ最外層が硬質樹脂層のアクリル系軟質多層構造樹脂である。この樹脂は滑剤を添加すると、カレンダー成形が円滑になる。
【００１０】
更に、アクリル系軟質樹脂の他の例を示す。（Ａ）メチルメタクリレート、炭素数１〜８のアルキル基を持つアクリル酸アルキルエステル、多官能性グラフト剤及び多官能性架橋剤からなる単量体混合物を重合してなる最内層の硬質重合体層５〜３０重量部；（Ｂ）炭素数１〜８のアルキル基を持つアクリル酸アルキルエステル、多官能性グラフト剤、並びにメチルメタクリレート及び／又は多官能性架橋剤からなる単量体混合物を重合してなる中間層の硬質重合体層２０〜４５重量部；（Ｃ）メチルメタクリレート及び炭素数１〜８のアルキル基を持つアクリル酸アルキルエステルからなる単量体混合物を重合してなる最外層の硬質重合体層５０〜７５重量部からなり、平均粒度が０．０１〜０．３μｍのアクリル系軟質多層構造樹脂である。
【００１１】
また、これらのアクリル系軟質樹脂に可塑剤を配合して用いると、製品の柔軟性、手触りを改善できる。可塑剤としては、フタル酸ジ２−エチルヘキシル、フタル酸イソブチル、フタル酸ジイソデシルなどのフタル酸エステル；トリメリット酸２−エチルヘキシルなどのトリメリット酸エステル；ＤＯＡ、ＤＩＮＡ、ＤＯＳなどの脂肪族二塩基酸エステル；エポキシ化大豆油、エポキシステアリン酸ブチルなどのエポキシ系可塑剤；リン酸トリクレジルなどのリン酸エステル系、アセチルクエン酸トリブチルなどのクエン酸エステルなどが用いられる。このうち、特に、フタル酸エステル、トリメリット酸エステルなどの芳香族カルボン酸エステルが好ましく用いられる。
【００１２】
また、上記の共重合ポリエステルは、多価カルボン酸成分及び多価アルコール成分のいずれか一方の成分又は両方の成分に、２種以上の多価カルボン酸又は多価アルコールを用いてランダム共重合したポリエステルである。多価カルボン酸成分としてはアジピン酸、グルタル酸、コハク酸、スベリン酸、アゼライン酸、１，４−シクロヘキサジカルボン酸、シクロヘキサンジ酢酸、テレフタル酸、オルトフタル酸、イソフタル酸、２，６−ナフタレンジカルボン酸、２，６−ナフタレンジメチレンカルボン酸、パラフェニレンジカルボン酸、トリメチット酸などが挙げられる。多価アルコール成分としてはエチレングリコール、１，２−プロピレングリコール、１，４−ブタンジオール、１，５−ペンタンジオール、１，６−ヘキサンジオール、ジエチレングリコール、トリエチレングリコール、テトラメチレングリコール、２，２−ジメチルトリメチレングリコール、ヘキサメチレングリコールなどが挙げられる。共重合ポリエステルは、可塑剤を配合しなくても柔軟性を有する、ガラス転移点２０℃以下のものが好ましい。この共重合ポリエステルの市販品としては、三菱レイヨン株式会社製ＤＣ４２７（ガラス転移点３〜５℃）があり、またイーストマンケミカル社製ＰＥＴＧ６７６３（ガラス転移点８１℃）などもある。
【００１３】
また、上記の部分架橋ポリオレフィンエラストマーは、ＥＰＤＭやＩＩＲなどのオレフィン系ゴムの部分架橋物とポリオレフィン樹脂との混合物である。オレフィン系ゴムとポリオレフィン樹脂を有機過酸化物などの存在下、剪断力のもとで混練し、ゴム相を部分架橋させたものでもよいし、予めオレフィン系ゴムを部分架橋した後ポリオレフィン樹脂とブレンドしたものでもよい。このエラストマーは常温で良好な柔軟性を示す。
【００１４】
次に、本発明で用いる架橋ポリアルキレンオキシド樹脂について説明する。
この架橋ポリアルキレンオキシド樹脂は、ポリアルキレンオキシドとジオールとをイソシアネート化合物で架橋させることによって得ることができる。この樹脂は、１７０℃で、５０ｋｇ／ｃｍ2の加重下での溶融粘度が５００〜２０万ポイズであり、吸水能（ｇ純水／ｇ樹脂）が１０〜４５ｇ／ｇの樹脂が好ましい。この樹脂は優れた吸水能を有するために、これを含有させた合成樹脂層は吸湿性が良くなり、また触感が良くなる。
【００１５】
架橋ポリアルキレンオキシド樹脂を構成するポリアルキレンオキシドとしては、重量平均分子量が５００〜５０万のものが用いられ、例えば、ポリエチレンオキシド、ポリプロピレンオキシド、エチレンオキシド／プロピレンオキシド共重合体、ポリブチレンオキシドおよびこれらの混合物などが用いられる。特に、重量平均分子量２０００〜１０万のポリエチレンオキシド、ポリプロピレンオキシド、エチレンオキシド／プロピレンオキシド共重合体、ポリブチレンオキシド、またはこれらの混合物が好適に用いられる。重量平均分子量が５００未満の場合、得られる架橋ポリアルキレンオキシド樹脂の溶融粘度が低すぎ、重量平均分子量が５０万を超えると溶融粘度が極端に高くなり、いずれの場合も他の合成樹脂との相溶性が悪くなり、製品のレザーの吸湿性能が低下するなどの問題が生じるので好ましくない。
【００１６】
また、ポリアルキレンオキシドと共に架橋ポリアルキレンオキシド樹脂を構成するジオールとしては、同一分子内に水酸基（−ＯＨ）を２個有する有機化合物、例えば、エチレングリコール、ジエチレングリコール、トリエチレングリコール、テトラエチレングリコール、プロピレングリコール、ジプロピレングリコール、トリメチレングリコール、１，３−ブタンジオール、２，３−ブタンジオール、１，４−ブタンジオール、１，５−ペンタンジオール、ヘキシレングリコール、オクチレングリコール、グリセリルモノアセテート、グリセリルモノブチレート、１，６−ヘキサンジオール、１，９−ノナンジオール、ビスフェノールＡ等を挙げることができる。好ましくは、エチレングリコール、プロピレングリコール、１，４−ブタンジオール、１，６−ヘキサンジオール、１，９−ノナンジオール等が用いられる。
【００１７】
上記のポリアルキレンオキシドとジオールを架橋するのに用いるイソシアネート化合物は、同一分子内にイソシアネート基を２個以上有する有機化合物である。例えば、キシリレンジイソシアネート、４，４’−ジフェニルメタンジイソシアネート、ヘキサメチレンジイソシアネート、ジシクロヘキシルメタンジイソシアネ−ト、１，３−ジメチルベンゾール−２，４−ジイソシアネート、２，４−トリレンジイソシアネート（ＴＤＩ）、ＴＤＩの３量体、ポリメチレンポリフェニルイソシアネート、トリメチロールプロパンなどのポリオールに活性水素の数に対応するモル数のジイソシアネートを反応させて得られるウレタンイソシアネート化合物、ポリイソシアネートアダクト等を挙げることができる。好ましくは、４，４’−ジフェニルメタンジイソシアネート、ジシクロヘキシルメタンジイソシアネ−ト、ヘキサメチレンジイソシアネート、２，４−トリレンジイソシアネート等が用いられる。
【００１８】
上記のポリアルキレンオキシド、ジオールおよびイソシアネート化合物の使用割合は、ポリアルキレンオキシドの末端水酸基とジオールの有する水酸基の数の和とイソシアネート化合物の有するイソシアネート基の数の比（Ｒ値）（−ＮＣＯ基／−ＯＨ基）が０．５〜２．０となる範囲、好ましくは、０．８〜１．７となる範囲で選択される。Ｒ値が０．５未満の時は、架橋密度が低くなり十分な吸水能を有する架橋ポリアルキレンオキシド樹脂が得られず、Ｒ値が２．０を超えると架橋密度が高くなると共に、溶融粘度が高くなり、他の合成樹脂との相溶性が悪くなるので好ましくない。
【００１９】
本発明の合成樹脂レザーは次のようにして製造する。
先ず合成樹脂層の素材となる樹脂組成物を調製する。この樹脂組成物の調製は、例えば、所定量の合成樹脂と架橋ポリアルキレンオキサイド樹脂と所望の添加剤とを混合し、次いでニーダ、ロールなどを用いて混練して樹脂組成物を得る。添加剤としては、滑剤、紫外線吸収剤、顔料、抗菌剤などが用いられる。滑剤としてはステアリン酸のカルシウム、マグネシウム、亜鉛、バリウムなどの脂肪族金属塩、ポリエチレンワックス、ステアリン酸、アルキレンビス脂肪酸アミドなどが用いられる。紫外線吸収剤としてはベンゾトリアゾール系やサリチレート系の紫外線吸収剤などが用いられる。抗菌剤としては銀系無機抗菌剤などが用いられる。
【００２０】
次いで、上記の樹脂組成物を、カレンダー成形、押出し成形などによって、０．１〜５ｍｍの厚さのシートに成形する。基材の編織物に接着剤を塗布し、この接着剤塗布面に前記成形した合成樹脂シートを重ね軽く加熱加圧して、ずれない程度に接着させる。次いで、必要に応じてマーブルプリントし、１５０〜２００℃に加熱したロールで加圧する。このロールでの加圧加熱によって基材と合成樹脂シートが一体化し、合成樹脂レザーが得られる。
【００２１】
基材と合成樹脂シートを接着させる接着剤には、エチレン−酢酸ビニル共重合体系エマルジョン、ポリ塩化ビニルペースト、二液型ポリウレタン接着剤などが用いられる。この接着剤は、基布面に塗布しても、また合成樹脂シート面に塗布してもよい。基材の編織物と合成樹脂層との間にポリプロピレンフォームなどの軟質発泡体シートを介在させる場合には、基材とポリプロピレンフォームシートとの接着、及びポリプロピレンフォームシートと合成樹脂シートとの接着のために接着剤を介在させる。その際、ポリプロピレンフォームシートの積層面に、ポリウレタン系プライマー層又はエポキシ系樹脂プライマー層などのプライマー層を設けて接着性を良くしてもよい。また、基材の両面に合成樹脂層を設けてもよい。また編織物に予めポリプロピレンフォームシートなどの軟質発泡体シートを接着剤で接着し、この軟質発泡体シート面に合成樹脂層を形成させてレザーとしてもよい。合成樹脂層の合成樹脂の種類及び基材の種類によっては、接着剤を用いることなく単に加圧加熱する熱ラミネートによって両者を接着してもよい。
【００２２】
上記のロールで加熱加圧して基材と合成樹脂シートを一体化するとき、このロールとして絞ロールを用いることができる。この絞ロールを用いることによって、一体化と同時に、レザー表面に絞付けを施すことができる。合成樹脂レザーの表面に絞付けを施すことによって、合成樹脂レザーの触感を向上させることができる。絞付けの凹部の底からの凸部の高さは０．０５ｍｍ以上であることが好ましい。０．０５ｍｍ以上の皮絞にすると、０．０５ｍｍ未満の皮絞（梨地）に比べて感触がよい。特に０．２ｍｍ以上の皮絞が好ましい。
【００２３】
本発明の合成樹脂レザーの表面に表面コート層を施して光沢、触感などを改善してもよい。表面コート層の厚みは、通常、１〜３０μｍ、好ましくは１〜１０μｍである。表面コート層にはウレタン樹脂、アクリル樹脂などの樹脂が挙げられる。このウレタン樹脂は、有機ジイソシアネートとポリオールとの反応生成物及び必要に応じてジアミンで鎖伸長したものである。イソシアネート成分は、トリレン２，４−ジイソシアネート、４，４−ジフェニルメタンジイソシアネート、１，６−ヘキサメチレンジイソシアネート、１，４−シクロヘキサンジイシアネートなどである。ポリオール成分には、ポリエチレングリコール、ポリプロピレングリコール、ポリテトラエチレングリコールなどのポリエーテルポリオール；及びエチレングリコール、プロピレングリコールなどのジオールとアジピン酸、セバシン酸などの二塩基酸との反応生成物、カプトラクタム等の開環化合物などのポリエステルポリオールが用いられる。
【００２４】
また、上記アクリル樹脂は、アクリル酸及びそのエステル、アクリルアミド、アクリロニトリル、メタクリル酸及びそのエステルの単独重合体、又はこれらと他のアクリレートやビニル系モノマーとの共重合体を主成分とするものである。アクリル酸のエステルはメチルアクリレート、エチルアクリレート、ブチルアクリレート、２−エチルヘキシルアクリレート、シアノメチルアクリレート、シアノエチルアクリレート、シアノブチルアクリレート、シアノ−２−エチルヘキシルアクリレート等である。メタクリル酸のエステルはメチルメタアクリレート、エチルメタアクリレート、ブチルメタアクリレート、２−エチルヘキシルメタアクリレート、シアノメチルメタアクリレート、シアノエチルメタアクリレート、シアノブチルメタアクリレート、シアノ−２−エチルヘキシルメタアクリレート等である。
【００２５】
前記の表面コート層の合成樹脂であるウレタン樹脂及び／又はアクリル樹脂には、シリコーン系化合物等を添加してもよい。シリコーン系化合物の添加によって触感が良くなる。また、表面コート層の合成樹脂に天然有機物微粉末を存在させることによって、更に吸湿・放湿性を改善し、触感を良くすることができる。この天然有機物微粉末は、シルク、セルロース、コラーゲン、ウール、ケラチン、麻、綿、キチン、キトサン、ベタイン、卵殻膜等である。これらのうち、複数種を組み合わせて使用してもよい。特にコラーゲンが好ましい。コラーゲンは感触が特によいからである。これはコラーゲンが吸放湿性が高く且つ吸湿してもべたつきがないためと考えられる。天然有機物微粉末の含有量は、通常１〜９０重量％、好ましくは３〜６０重量％、特に好ましくは５〜３０重量％である。９０重量％を超えると、樹脂が持つ軟らかさが損なわれることがある。天然有機物微粉末は、平均粒径（株式会社セイシン企業製のＬＭＳ−２４にて測定）３００μｍ以下、好ましくは１〜１００μｍ、さらに好ましくは３〜３０μｍのものである。３００μｍを超えると、良好な触感が得られないことがある。
【００２６】
本発明の合成樹脂レザーは、天然皮革並の感触を有し、また赤ん坊の肌ざわり並の感触を有するものもあり、自動車などの車両内装（座席、ヘッドレスト、トノカバー、サンバイザー、天井、インスツルメントパネル、ドアなど）、室内の内装材、二輪車のサドルの表皮材、家具（椅子、ソファーなど）の表皮材、バッグなど袋物の素材、カッパ、前掛けなどに用いられる。また基材の編織物の両面に軟質ポリ塩化ビニル樹脂層を設けたものはフレキシブルコンテナーの材料に用いられる。
【００２７】
【実施例】
次に実施例、比較例を示し、本発明を更に詳しく説明する。
実施例１〜６、比較例１
アクリル系軟質樹脂（三菱レイヨン株式会社製：ＳＡ１００Ｐ）、共重合ポリエステル樹脂（三菱レイヨン株式会社製：ＤＣ４２７）、部分架橋ポリオレフィン系エラストマー（三井化学株式会社製：ミラストマー５０３０ＮＨ）、ポリ塩化ビニル（重合度１１００）、架橋ポリアルキレンオキサイド樹脂（住友精化株式会社製：アクアコークＦＷ）、可塑剤トリメリット酸トリ２−エチルヘキシル、Ｂａ−Ｚｎ系複合安定剤、炭酸カルシウム、三酸化アンチモン及び顔料を、表１の実施例１〜６及び比較例１に示す組成割合で配合した。この配合物をそれぞれカレンダー成形して厚さ０．３５ｍｍのシートに成形した。ポリエステル繊維の天竺編物にエチレン−酢酸ビニル系エマルジョン接着剤を塗布した。この接着剤塗布面に、前記カレンダー成形したシートをそれぞれ重ね、軽く加熱加圧してずれない程度に接着させた。次いで、１８０℃に加熱した絞ロールで加圧した。天竺編物と合成樹脂シートが一体化した。高さ０．２２ｍｍの絞を有する本発明の合成樹脂レザーが得られた。
得られた合成樹脂レザーを２３℃、相対湿度６５％の雰囲気下に２４時間放置し、それぞれのレザーの触感を官能評価した。評価は、◎、○、△、×で行ない、◎は赤ん坊の肌ざわり並の感触、○は天然皮革並の感触、△は天然皮革に似た感触、×は一般のビニルレザーの感触を表す。その結果を併せて表１に示す。
【００２８】
【表１】
0004570229.tif 000002
【００２９】
実施例７
ポリ塩化ビニル（重合度１１００）１００重量部、可塑剤トリメリット酸トリ２−エチルヘキシル８０重量部、炭酸カルシウム１８重量部、三酸化アンチモン２重量部、発泡剤アゾジカルボンアミド４重量部、Ｂａ−Ｚｎ系複合安定剤３重量部及び顔料の微量を配合した配合物をカレンダー成形機を用いて厚さ０．３ｍｍのシートに成形した（シートＡ）。ポリ塩化ビニル（重合度１１００）１００重量部、架橋ポリアルキレンオキサイド樹脂（住友精化株式会社製：アクアコークＦＷ）１０重量部、可塑剤トリメリット酸トリ２−エチルヘキシル８０重量部、炭酸カルシウム１８重量部、三酸化アンチモン２重量部、Ｂａ−Ｚｎ系複合安定剤３重量部及び顔料の微量を配合した配合物を、カレンダー成形機を用いて厚さ０．３ｍｍのシートに成形した（シートＢ）。
【００３０】
基材として、レーヨン短繊維とポリエステル短繊維の３０番手混紡糸でスムース編した編物を用いた。この編物の表面にエチレン−酢酸ビニル系エマルジョン接着剤を塗布した。接着剤塗布面に、前記カレンダー成形したシートＡを重ね、軽く加熱加圧してずれない程度に接着させた。その上に更に前記カレンダー成形したシートＢを重ね、軽く加熱加圧してずれない程度に接着させた。その後、２００℃に加熱しシートＢを発泡させ、この加熱状態で絞ロールで加圧し、高さ０．１５ｍｍの絞をつけた。更に、その表面に、コラーゲン粉末（昭和電工株式会社製：トリアゼット）を３０重量％配合したシリコーン共重合ポリウレタン（大日精化工業株式会社製：レザロイドＬＵ−６９２）の溶剤溶液を８ｇ／ｍ2（乾燥後）になるように塗布した。得られた合成樹脂レザーの触感を実施例１と同じく評価した。評価は◎であった。
【００３１】
実施例８〜１３、比較例２
実施例１、実施例２、実施例３、実施例４、実施例５、実施例６及び比較例１で得た合成樹脂レザーのそれぞれの表面に、コラーゲン粉末（昭和電工株式会社製：トリアゼット）を３０重量％配合したシリコーン共重合ポリウレタン（大日精化工業株式会社製：レザロイドＬＵ−６９２）の溶剤溶液を８ｇ／ｍ2（乾燥後）になるように塗布し、実施例８（実施例１で得た合成樹脂レザーに表面コートした例）、実施例９（実施例２で得た合成樹脂レザーに表面コートした例）、実施例１０（実施例３で得た合成樹脂レザーに表面コートした例）、実施例１１（実施例４で得た合成樹脂レザーに表面コートした例）、実施例１２（実施例５で得た合成樹脂レザーに表面コートした例）、実施例１３（実施例６で得た合成樹脂レザーに表面コートした例）及び比較例２（比較例１で得た合成樹脂レザーに表面コートした例）の合成樹脂レザーを得た。
これらの合成樹脂レザーの触感を実施例１と同じく評価した。実施例８〜１１及び実施例１３で得た合成樹脂レザーの評価は◎であった。実施例１２で得た合成樹脂レザーの評価は○であった。また比較例２で得た合成樹脂レザーの評価は×であった。
【００３２】
【発明の効果】
本発明の合成樹脂レザーは、柔軟性があり、吸湿・放湿性に優れ、天然皮革に近似した感触、或は天然皮革並の優れた触感を有し、更には赤ん坊の肌ざわり並の感触を示すものもある。それ故、自動車の車両内装材、袋物素材、家具表皮材として有用である。